(57)【要約】【課題】  低屈折率の多孔質反射防止膜を有する光学素子であって、素子全体として大きな透過光量を有する光学素子、及びかかる光学素子を低コストで製造する方法を提供する。【解決手段】  レンズ１の表面に酸化ケイ素からなる多孔質反射防止膜２を有する光学素子であって、多孔質反射防止膜２の平均孔径が10 nm以下であって、レンズ１の基板傾斜角度50°以上の部分の投影面積が、有効径E内部の投影面積の10％以上である光学素子及びその製造方法。【選択図】  図１
2005202240.tif 000002
【特許請求の範囲】
【請求項１】
レンズ表面に酸化ケイ素からなる多孔質反射防止膜を有する光学素子であって、前記多孔質反射防止膜の平均孔径が10 nm以下であって、前記レンズの有効径内であって基板傾斜角度50°以上の部分の投影面積が、前記有効径内の投影面積の10％以上であることを特徴とする光学素子。
【請求項２】
請求項１に記載の光学素子において、前記多孔質反射防止膜が液体コーティングにより形成されることを特徴とする光学素子。
【請求項３】
請求項１又は２に記載の光学素子において、前記多孔質反射防止膜のレンズ周辺部の膜厚がレンズ中心の膜厚の(cos(基板傾斜角度))0.7倍〜(cos(sin-1(sin(基板傾斜角度／多孔質反射防止膜の屈折率))))-1倍であることを特徴とする光学素子。
【請求項４】
請求項１〜３のいずれかに記載の光学素子において、前記多孔質反射防止膜の屈折率が1.15〜1.35であって、前記レンズの屈折率が1.45〜1.85であることを特徴とする光学素子。
【請求項５】
請求項１〜４のいずれかに記載の光学素子において、前記多孔質反射防止膜の物理膜厚が50〜150 nmであることを特徴とする光学素子。
【請求項６】
請求項１〜５のいずれかに記載の光学素子において、光ピックアップ装置の対物レンズとして用いられることを特徴とする光学素子。
【請求項７】
レンズ表面に酸化ケイ素からなる多孔質反射防止膜を有する光学素子を製造する方法であって、ケイ素アルコキシド及び／又はシルセスキオキサンと、テンプレートと、酸と、水とを含有する混合物を前記レンズの表面にスプレーコートし、得られた混合物層を乾燥した後、焼成することを特徴とする方法。
【発明の詳細な説明】
【技術分野】
【０００１】
本発明は、多孔質反射防止膜を有する光学素子に関し、特に光ピックアップ装置、半導体装置、内視鏡等に用いる大きな開口数（NA）を有する光学素子、及び光通信に用いるボール状の光学素子に好適な光学素子に関する。
【背景技術】
【０００２】
光ピックアップ装置や半導体装置の対物レンズには、大きな開口数を有するレンズが使用されている。近年、レーザーの使用波長を405 nmとし、NA0.85の対物レンズを用いた光ピックアップ装置も提案されている。NA0.85のレンズは、例えば図３に示すような形状である。対物レンズとして使用する場合、レーザー光はR1面側から照射され、R2面側に透過する。レーザー光はほぼ平行光であり、対物レンズの中心に垂直入射するように照射される。このためレンズ周辺部においては、光線入射角は非常に大きい。図３に示す例では、レンズの有効径E内における光の最大入射角度は65°である。対物レンズは照射された光を効率的に透過させるのが望ましいが、入射角度に比例して反射光量も多くなる。図３に示す形状であって、反射率1.72のガラスからなるレンズのR1面における反射率を図４に示す。光線入射角度65°の位置では、照射された光は15.5％も反射されてしまう。
【０００３】
反射光量を減少させて照射光を効率よく透過させるために、光ピックアップ装置や半導体装置の対物レンズの表面には反射防止膜がコーティングされている。例えば単層の反射防止膜は、反射防止膜表面での反射光と、反射防止膜とレンズの境界での反射光との光路差が波長の1/2の奇数倍となってこれらの光が干渉により打ち消し合う厚さになるように設計される。一般的にはレンズの中心（光線入射角度が０°）付近で反射防止効果が最大となるような膜厚に設計する場合が多く、このように設計された反射防止膜の反射率は、入射光が反射防止膜に垂直となる領域で最小値を示す。
【０００４】
単層の反射防止膜は、基材より小さく、かつ空気より大きい屈折率を有するように形成される。屈折率1.5程度のガラスからなるレンズの反射防止膜は、屈折率1.2〜1.25が理想的であると言われている。しかし、このような理想的な屈折率を有する物質は無いので、屈折率1.38のMgF2が反射防止膜材料として汎用されている。
【０００５】
特開平6-167601号（特許文献１参照）は、基板の成膜面をエッチングしたのち、前記成膜面にSiO2に対するNaFの体積混合比が１乃至３の範囲内の混合膜を蒸着し、ついで前記混合膜を水中に浸漬する多孔質反射防止膜の製造方法を記載している。蒸着により得られたSiO2とNaFとからなる混合膜を水に浸すことにより、NaFが水に溶解してSiO2からなる多孔質反射防止膜が得られる。この製造方法により得られる多孔質反射防止膜は、1.3程度の屈折率を有する。
【０００６】
しかしながら蒸着法により反射防止膜を形成すると、レンズ周辺部の光学膜厚がレンズ中心部に比較して小さくなる傾向があるので、上述のようにレンズの中心付近で反射防止効果が最大となるような膜厚に設計しても、レンズ周辺部においては反射防止膜の光学膜厚が小さく、設計膜厚からずれてしまう上、光線入射角度が大きいので、反射防止効果が十分に得られず、反射光量が非常に多くなる。従って、このような光学素子には、中心部の透過光量は多いものの、素子全体としては透過光量が十分でないという問題がある。また蒸着法により反射防止膜を形成するには真空装置が必須であり、コスト高であるという問題もある。
【０００７】
【特許文献１】特開平6-167601公報
【発明の開示】
【発明が解決しようとする課題】
【０００８】
従って、本発明の目的は、低屈折率の多孔質反射防止膜を有する光学素子であって、素子全体として大きな透過光量を有する光学素子、及びかかる光学素子を低コストで製造する方法を提供することである。
【課題を解決するための手段】
【０００９】
上記目的に鑑み鋭意研究の結果、本発明者らは、(a) ケイ素アルコキシド等のケイ素化合物と、テンプレートと、酸と、水とを含有する混合物をレンズの表面にスプレーコートし、得られた混合物層を乾燥した後、焼成することにより多孔質ケイ素酸化物からなる反射防止膜が形成すること、及び(b) この製造方法により得られる酸化ケイ素多孔質反射防止膜は平均孔径10 nm以下であって、レンズ中心と周辺部との膜厚比が小さいため、優れた反射防止効果を示すことを発見し、本発明に想到した。
【００１０】
すなわち、本発明の光学素子はレンズ表面に酸化ケイ素からなる多孔質反射防止膜を有し、前記多孔質反射防止膜の平均孔径が10 nm以下であって、前記レンズの有効径内であって基板傾斜角度50°以上の部分の投影面積が、前記有効径内の投影面積の10％以上であることを特徴とする。
【００１１】
前記多孔質反射防止膜が液体コーティングにより形成されるのが好ましい。前記多孔質反射防止膜のレンズ周辺部における膜厚はレンズ中心の膜厚の(cos(基板傾斜角度))0.7倍〜(cos(sin-1(sin(基板傾斜角度／多孔質反射防止膜の屈折率))))-1倍であるのが好ましい。
【００１２】
前記多孔質反射防止膜の屈折率は1.15〜1.35であり、前記レンズの屈折率は1.45〜1.85であるのが好ましい。前記多孔質反射防止膜の物理膜厚は50〜150 nmであるのが好ましい。
【００１３】
本発明の光学素子の製造方法は、レンズ表面に酸化ケイ素からなる多孔質反射防止膜を有する光学素子を製造するもので、ケイ素アルコキシド及び／又はシルセスキオキサンと、テンプレートと、酸と、水とを含有する混合物を前記レンズの表面にスプレーコートし、得られた混合物層を乾燥した後、焼成することを特徴とする。
【発明の効果】
【００１４】
本発明の光学素子は、レンズ表面に酸化ケイ素からなる多孔質反射防止膜を有し、多孔質反射防止膜の平均孔径が10 nm以下である。多孔質反射防止膜は大きな空孔率を有し、好ましい屈折率は1.15〜1.35である。このため(a) 基板傾斜角度50°以上の部分の投影面積が、有効径内部の投影面積の10％以上であるレンズ、及び／又は(b) 比較的小さな屈折率を有するレンズに形成されても、優れた反射防止効果を示す。このような多孔質反射防止膜を有する光学素子は、光ピックアップ装置の対物レンズ等に好適である。
【００１５】
多孔質反射防止膜はゾルゲル法を利用した液体コーティングにより形成される。具体的にはケイ素アルコキシド及び／又はシルセスキオキサンと、テンプレートと、酸と、水とを含有する混合物をレンズの表面にスプレーコートし、得られた混合物層を乾燥した後、焼成することにより得られる。この製造方法により光学素子を作製すると、レンズ周辺部における多孔質反射防止膜の膜厚がレンズ中心に対して小さくなり過ぎない。このためレンズ周辺部においても反射光量が少なく、素子全体として十分な透過光量を有する光学素子が得られる。また蒸着装置が不要であるので、低コストである。
【発明を実施するための最良の形態】
【００１６】
[1] 光学素子
図１は本発明の光学素子の一例を示す。図１に示す光学素子は、表面側に凸状の第一の面11を有するレンズ１と、第一の面11に成膜された反射防止膜２とからなる。光学素子の裏面側は、凹状の第二の面12となっている。図１に示す例では第一の面11にのみ多孔質反射防止膜２が成膜されているが、本発明はこれに限定されず、多孔質反射防止膜２はレンズ１の第一の面11と第二の面12とに成膜されていても良い。図中の反射防止膜２は、実際より厚く描かれている。
【００１７】
図１(b) に示すように、レンズ１の有効径E内であって基板傾斜角度θが50°以上の部分の投影面積Sは、有効径E内部の投影面積の10％以上である。このようなレンズの場合、有効径E内部における最大基板傾斜角度θmaxは通常60°〜75°である。本明細書において基板傾斜角度θは、図２に示すように第一の面11の中心110に接する面Foと、第一の面11上の点tに接する面Fとのなす角度を示す。最大基板傾斜角度θmaxが60°〜75°のレンズは、光ピックアップ装置等の対物レンズに好適である。
【００１８】
レンズ１の屈折率は1.45〜1.85であるのが好ましい。屈折率が1.45未満であると、高NA化するのが困難である。屈折率1.85超であると、一般に紫外域から青色域にかけて硝材自身の吸収が存在するので、特に405 nm光用途には適しない。屈折率1.45〜1.85の物質としてはBK7、LASF016等の光学ガラス、パイレックスガラス、石英、青板ガラス、白板ガラス、PMMA、PC、ポリオレフィン系樹脂が挙げられる。
【００１９】
多孔質反射防止膜２は酸化ケイ素からなり、多数の微細孔を有する。多数の微細孔は互いに連結している。微細孔の平均孔径は10 nm以下であり、５nm以下であるのが好ましい。微細孔の平均孔径が10 nm超であると、多孔質反射防止膜２に入射した光が散乱しすぎるので好ましくない。
【００２０】
多孔質反射防止膜２の物理膜厚は50〜150 nmであるのが好ましい。物理膜厚が50 nm未満であると、十分な反射防止性能を得られない上、機械的強度が小さ過ぎる。150 nm超であると、十分な反射防止性能を得られない事に加え、塗布ムラ等の不均質化を生じ易すぎる。レンズ周辺部の物理膜厚Dは、レンズ中心の膜厚の(cos(基板傾斜角度))0.7倍〜(cos(sin-1(sin(基板傾斜角度／多孔質反射防止膜の屈折率))))-1倍であるのが好ましい。物理膜厚Dが上述の範囲であると、レンズ中心からレンズ周辺部にかけて徐々に小さくなっている場合にも、レンズ周辺部及びレンズ中心における反射防止膜２の膜厚が小さ過ぎず、良好な反射防止効果を示すことができる。本明細書中、「レンズ周辺部」とは基板傾斜角度θが50°以上の部分を示す。レンズ周辺部における物理膜厚が一様でない場合、その最大値、最小値及び平均値のいずれを物理膜厚Dとしても良い。
【００２１】
多孔質反射防止膜２の屈折率は1.15〜1.35であるのが好ましい。屈折率は多孔質反射防止膜２の空孔率に依存する。屈折率1.15未満にするには、多孔質反射防止膜２の空孔率を67％超にする必要がある。このため屈折率1.15未満であると、多孔質反射防止膜の機械的強度が小さすぎる。屈折率1.35超であると、優れた反射防止効果を得られない。
【００２２】
[2] 光学素子の製造方法
(1) 原料
(a) ケイ素化合物
ケイ素からなる多孔質反射防止膜は、ケイ素アルコキシド及び／又はシルセスキオキサンの加水分解重合により形成する。ケイ素アルコキシドとしてはアルコキシル基を３つ以上有するものが好ましい。アルコキシル基を３つ以上有するケイ素アルコキシドを出発原料とすることにより、優れた均一性を有する多孔質反射防止膜が得られる。好ましいケイ素アルコキシドとしてはメチルトリメトキシシラン、メチルトリエトキシシラン、フェニルトリエトキシシランテトラメトキシシラン、テトラエトキシシラン、テトラブトキシシラン、テトラプロポキシシラン、ジメトキシジエトキシシラン、ジメチルジメトキシシラン、ジメチルジエトキシシランが挙げられる。
【００２３】
シルセスキオキサンを出発原料とした場合も、優れた均一性を有する多孔質反射防止膜が得られる。シルセスキオキサンは、一般式RSiO1.5（ただしRは有機官能基を示す。）により表され、ネットワーク状ポリシロキサンの総称である。Rとしては、例えばアルキル基（直鎖でも分岐鎖でも良く、炭素数１〜６である。）、フェニル基、アルコキシ基（例えばメトキシ基、エトキシ基等）が挙げられる。シルセスキオキサンはラダー型、籠型等種々の構造を有することが知られており、分子内に空孔を有するものもある。また優れた耐候性、透明性及び硬度を有しており、多孔質反射防止膜の出発原料として好適である。
【００２４】
(b) テンプレート
テンプレートはケイ素アルコキシド及び／又はシルセスキオキサンとともに溶媒に溶解し、多孔質反射防止膜の微細孔を形成する。溶液中で規則的に凝集するテンプレートを用いると、規則的なポア構造を有する多孔質反射防止膜が得られる。テンプレートとしては界面活性剤、ポリエーテル熱分解物が使用できる。界面活性剤としては、アルキルジメチルアミン、アルキルピリジウム塩、ポリオキシエチレン等を用いることができるが、テトラアルキルアンモニウム塩が好ましい。テトラアルキルアンモニウム塩は水溶液中で規則性をもって六角柱状に配列するので、その周囲にケイ素アルコキシド及び／又はシルセスキオキサンの加水分解物が配列することにより、均一な微細孔を有する多孔質反射防止膜が形成する。テトラアルキルアンモニウム塩のアルキル基は直鎖であっても分枝鎖であってもよい。アルキル基の炭素数１〜30であるのが好ましく、１〜20であるのがより好ましい。４個のアルキル基は、同じでも異なってもよい。
【００２５】
テトラアルキルアンモニウム塩の中でもアルキルトリメチルアンモニウム塩がより好ましい。アルキルトリメチルアンモニウム塩は、炭素数14以上の長鎖アルキル基を有するのが好ましい。一般に、長鎖アルキル基の炭素数が増大するにつれて、微細孔の孔径は増大する。テトラアルキルアンモニウム塩の対イオンとしては、塩素イオン、臭素イオンなどのハロゲンイオンが好ましい。具体的にはテトラデカニルトリメチルアンモニウムクロライド、へキサデシルトリメチルアンモニウムクロライド、オクタデカニルトリメチルアンモニウムクロライド、エイコサニルトリメチルアンモニウムクロライド、ステアリルトリメチルアンモニウムクロライド、セチルトリメチルアンモニウムクロライド、セチルトリメチルアンモニウムブロマイド、ミリスチルルメチルアンモニウムブロマイドが挙げられる。
【００２６】
(c) 溶媒
溶媒は特に限定されず一般的なものを使用することができる。例えばエタノール、i-プロピルアルコール等のアルコール類及びアセトン、MIBK等のケトン類の他、トルエン、THFを使用することができる。
【００２７】
(2) 加水分解
ケイ素化合物、テンプレート及び溶媒からなる溶液を調製する。ケイ素化合物／テンプレートのモル比は0.1〜１にするのが好ましい。モル比が１超であると、得られる多孔質反射防止膜の空孔率が小さすぎる。モル比が0.1未満であると、空孔率が大きすぎて機械的強度が小さ過ぎる。ケイ素化合物／溶媒のモル比は0.01〜1にするのが好ましい。モル比が１超であると、ケイ素化合物及び／又はテンプレートが溶解し難過ぎる。モル比が0.01未満であると、乾燥に時間がかかり過ぎる。
【００２８】
得られた溶液に酸を添加してpH５以下にし、数分〜２時間程度撹拌する。pH５超であると、重合が急速過ぎてゲル化してしまう。酸の種類は特に限定されず、一般的なものを使用することができる。例えば塩酸、硫酸、硝酸等の鉱酸及び酢酸、酒石酸等の有機酸を使用することができる。酸を添加した後、室温で数分間攪拌することにより透明、かつ均一な溶液が得られる。
【００２９】
(3) スプレーコート
加水分解物と界面活性剤とを含む溶液をレンズ表面にスプレーコートし、レンズ表面に混合物層を形成する。混合物層をスプレーコートによって形成することにより、最大基板傾斜角度θmax０°〜80°のレンズ表面に反射防止膜を均一に形成することができる。このため多孔質反射防止膜のレンズ中央部とレンズ周辺部との膜厚比を小さくすることができる。スプレーコートは、一般的な装置及び方法によることができる。
【００３０】
(4) 焼成
混合物層を乾燥させた後、焼成する。乾燥及び焼成は空気中で行うことができる。例えば80〜150℃に５〜10分程度保持すると、混合物層は十分に乾燥する。焼成温度は350〜500℃にするのが好ましい。焼成温度が350℃未満であると、界面活性剤を十分に除去できない。500℃超にすると、レンズが熱的ダメージを受けてしまうおそれがある。
【００３１】
焼成により、ケイ素からなる骨格構造をほぼ維持したままテンプレートが消失し、微細孔が形成する。得られる微細孔の平均孔径は10 nm以下である。
【実施例】
【００３２】
本発明を以下の実施例によってさらに詳細に説明するが、本発明はそれらに限定されるものではない。
【００３３】
実施例１
(1) 加水分解
メチルシルセスキオキサンベースのlow-k材（JSR株式会社製）５gをエタノール溶媒25 mLに加え、撹拌した。次いで界面活性剤（セチルトリメチルアンモニウムブロマイド、３g）を加えて常温で撹拌した。得られた溶液に塩酸水溶液（0.005 mol/L）0.5 gを加え、常温で１時間撹拌し、加水分解物溶液を得た。
【００３４】
(2) 反射防止膜の成膜
LAK14ガラスからなる対物レンズ１（両面非球面レンズ、屈折率n=1.72）の第一の面11に、加水分解物溶液をスプレーコートし、膜厚104 nmのシリカ膜を形成した。シリカ膜を約120℃で５分間乾燥させた後、約450℃で１時間焼成して界面活性剤を除去し、ポーラスシリカ膜とした。得られたポーラスシリカ膜の屈折率は1.25であり、空孔率は46％であり、細孔の平均孔径は５nmであった。
【００３５】
実施例２
BK7ガラスからなる対物レンズ１（両面非球面レンズ、屈折率n=1.53）の第一の面11に、膜厚113 nmとなるようにシリカ膜を形成した以外実施例１と同様にして、ポーラスシリカ膜を有する光学素子を作製した。ポーラスシリカ膜の空孔率は57％であり、細孔の平均孔径は５nmであった。
【００３６】
比較例１
LAK14ガラスからなる対物レンズ１（両面非球面レンズ、屈折率n=1.72）の第一の面11に、電子ビーム式の真空蒸着装置を用いて、MgF2（屈折率n=1.38）を膜厚132 nmとなるように蒸着した。MgF2からなる緻密膜を有する光学素子が得られた。
【００３７】
比較例２
各層の膜厚が表１のとおりとなるように、ZrO2（屈折率n= 2.04）からなる薄膜と、MgF2（屈折率n= 1.38）からなる薄膜とを交互に形成した以外比較例１と同様にして、緻密な多層膜を有する光学素子を作製した。
【００３８】
【表１】
2005202240.tif 000003
注  層No.は、レンズ側から順にNo.１、No.２、・・・・No.８とする。
【００３９】
比較例３
BK7ガラスからなる対物レンズ１（両面非球面レンズ、屈折率n=1.53）の第一の面11に、膜厚114 nmとなるようにMgF2（屈折率n=1.38）を蒸着した以外比較例１と同様にして、MgF2緻密膜を有する光学素子を作製した。
【００４０】
実施例１〜３、並びに比較例１及び２で作製した光学素子の第一の面11に、空気中で波長405 nmのレーザー光を照射し、光透過率 (%)を測定した。また比較例４としてLAK14ガラスレンズ、比較例５としてBK7ガラスレンズの光透過率 (%)を同様に測定した。結果を表２に示す。
【００４１】
【表２】
2005202240.tif 000004
注  −は、反射防止膜が成膜されていないことを示す。
【図面の簡単な説明】
【００４２】
【図１】本発明の光学素子の一例を示し、(a) は縦断面図であり、(b) は上面図である。
【図２】図１に示す光学素子の部分拡大断面図である。
【図３】光ピックアップ装置の対物レンズの一例を示す断面図である。
【図４】レンズの光線入射角度と反射率との関係を示すグラフである。
【符号の説明】
【００４３】
１・・・光学素子
11・・・第一の面
12・・・第二の面
２・・・反射防止膜
【図１】
2005202240.tif 000005
【図２】
2005202240.tif 000006
【図３】
2005202240.tif 000007
【図４】
2005202240.tif 000008